Brevet FR3071842A1 — publié le 20190405

[1] L'invention est relative aux compositions de caoutchouc comprenant au moins une charge renforçante inorganique et une combinaison spécifique d'une résine hydrocarbonée et d'un agent de couplage de la charge inorganique avec l'élastomère ; ces compositions étant notamment destinées aux pneumatiques et plus particulièrement aux bandes de roulement de pneumatiques. [2] Depuis que les économies de carburant et la nécessité de protéger l'environnement sont devenues une priorité, il s'est avéré nécessaire de produire des pneumatiques ayant une résistance au roulement réduite, sans pénalisation des autres propriétés du pneumatique, en particulier sans réduire l'adhérence sur sol humide. [003] Or, il est bien connu de l'homme de l'art que l'amélioration d'une performance pour des pneumatiques est souvent obtenue au détriment de ses autres performances. [4] Par exemple, une façon de conférer au pneumatique une adhérence élevée sur sol mouillée est d'utiliser, pour la bande de roulement, une composition de caoutchouc qui présente un bon potentiel hystérétique. Or, en même temps, cette bande de roulement doit avoir une contribution à la résistance au roulement la plus faible possible pour limiter les pertes d'énergie liées au roulement ; c'est-à-dire qu'elle doit être la moins hystérique possible. [5] L'amélioration de la résistance au roulement a été rendue possible grâce à l'emploi de nouvelles compositions de caoutchouc renforcées de charges inorganiques, en particulier de silices spécifiques du type hautement dispersibles, capables de rivaliser du point de vue renforçant avec un noir de carbone conventionnel de grade pneumatique, tout en offrant à ces compositions une hystérèse plus faible, synonyme d'une plus basse résistance au roulement. Ces silices spécifiques du type hautement dispersibles ont typiquement une surface spécifique BET comprise dans un domaine allant de 100 et 250 m2/g. [6] Afin de faciliter la dispersion des charges inorganiques renforçantes, il est connu d'utiliser des agents de couplage, encore appelé agent de liaison, qui ont pour fonction d'assurer des connexions ou des liaisons entre la surface des particules de charges inorganique et l'élastomère des compositions de caoutchouc, tout en facilitant la dispersion de cette charge inorganique au sein de la matrice élastomérique. [7] On rappelle ici que par « agent de couplage » (charge inorganique/élastomère), on doit entendre, de manière connue, un agent apte à établir une liaison suffisante, de nature chimique et/ou physique, entre la charge inorganique et l'élastomère diénique ; un tel agent de couplage, au moins bifonctionnel, a par exemple comme formule générale simplifiée « Y-W-X », dans laquelle: Y représente un groupe fonctionnel (fonction «Y ») qui est 2 capable de se lier physiquement et/ou chimiquement à la charge inorganique, une telle liaison pouvant être établie, par exemple, entre un atome de silicium de l'agent de couplage et les groupes hydroxyle (OH) de surface de la charge inorganique (par exemple les silanols de surface lorsqu'il s'agit de silice); X représente un groupe fonctionnel (fonction 5 « X ») capable de se lier physiquement et/ou chimiquement à l'élastomère diénique, par exemple par l'intermédiaire d'un atome de soufre; W représente un groupe divalent permettant de relier Y et X. Les agents de couplage ne doivent en particulier pas être confondus avec de simples agents de recouvrement de charge inorganique qui, de manière connue, peuvent comporter la fonction Y active vis-à-vis de la charge inorganique 10 renforçante mais sont dépourvus de la fonction X active vis-à-vis de l'élastomère diénique. [8] Parmi les nombreux agents de couplage charge/élastomère existants, les mercaptosilanes s'avèrent particulièrement intéressants. Cependant étant donné leur très grande réactivité, on utilise généralement des mercaptosilanes bloqués. On rappelle ici que les mercaptosilanes bloqués, de manière bien connue de l'homme du métier, sont des 15 précurseurs de silanes susceptibles de former des mercaptosilanes au cours de la préparation des compositions de caoutchouc (voir par exemple US 2002/0115767 Al ou la demande internationale WO 02/48256). Ces molécules ont un groupement bloquant à la place de l'atome d'hydrogène du mercaptosilane correspondant. Les mercaptosilanes bloqués sont susceptibles d'être débloqués par remplacement du groupement bloquant par 20 un atome d'hydrogène, au cours du mélangeage et de la cuisson, pour conduire à la formation d'un mercaptosilane plus réactif, défini comme un silane dont la structure moléculaire contient au moins un groupement thiol (-SH) (mercapto-) lié à un atome de carbone et au moins un atome de silicium. Ces agents de couplage mercaptosilanes bloqués sont ainsi généralement utilisés en présence d'activateur de mercaptosilane bloqué dont le 25 rôle est d'amorcer, d'accélérer ou d'amplifier l'activité du mercaptosilane bloqué, comme le précise notamment le brevet U57,122,590. Un tel activateur ou « agent débloquant » pour les compositions de caoutchouc pour pneumatique, est généralement constitué par une guanidine, en particulier la N,N'- diphenylguanidine (DPG). [9] Bien qu'il ait été montré que l'utilisation d'agents de couplage mercaptosilanes 30 bloqués présente l'avantage d'améliorer la résistance au roulement lorsqu'ils sont utilisés dans des compositions de caoutchouc, ils présentent l'inconvénient de détériorer l'adhérence sur sol mouillé. [0010] Il est connu que la performance adhérence sur sol mouillé de composition de caoutchouc peut être améliorée par l'ajout de résines hydrocarbonées plastifiantes. 35 [0011] Par exemple, le document EP2338698A1 décrit une composition de caoutchouc comprenant un élastomère, de la silice et une combinaison d'un agent de couplage 3 comprenant à la fois des groupes mercaptosilanes et des groupes mercaptosilanes bloqués et d'une résine d'alpha-méthylstyrène et styrène. On constate que certaines des compositions de caoutchouc exemplifiées présentent une résistance au roulement dégradée. [0012] Ainsi, il subsiste toujours le besoin d'améliorer la performance de résistance au 5 roulement pour des compositions de caoutchouc, notamment destinées à des pneumatiques, sans pénalisation de la performance adhérence sur sol mouillé. [0013] Le but de la présente invention est de répondre à ce besoin. [0014] La demanderesse a découvert de façon surprenante qu'une combinaison spécifique d'un agent de couplage et d'une résine hydrocarbonée dans une composition de caoutchouc 10 renforcée répond à ce besoin. En effet, les compositions de caoutchouc comprenant cette combinaison spécifique ont une résistance au roulement améliorée par rapport aux compositions de l'art antérieur sans que soit pénalisée l'adhérence sur sol mouillé. Les compositions de l'invention présentent également l'avantage d'avoir une performance d'adhérence sur sol enneigé améliorée. 15 [0015] En conséquence, un premier objet de la présente invention concerne une composition de caoutchouc à base d'au moins: - un élastomère diénique; - une charge inorganique renforçante; - un agent de couplage de la charge inorganique renforçante avec l'élastomère 20 diénique, ledit agent de couplage étant un silane organofonctionnel comprenant au moins un oligomère ayant au moins un motif mercaptosilane bloqué et au moins un motif mercaptosilane, l'oligomère répondant à la formule générale (I) suivante : (A)p(B)q (I) 25 dans laquelle - A est un symbole représentant un motif mercaptosilane bloqué répondant à la formule générale (II) : Zbw 30 R3-C-S-R4-Si Zbv )1(u 0 (H) - B est un symbole représentant un motif mercaptosilane répondant à la formule générale (III) 35 4 ZC, HS-R4-Si Zby xu 5 (III) avec dans les formules (II) et (III) : O R3 représente un groupement choisi parmi l'atome d'hydrogène, un alkyle, linéaire ou ramifié, en C1-C18 et un alcényle, linéaire ou ramifié, en 10 C2-C18, o chaque R4, identique ou différent, représente un groupement divalent hydrocarboné saturé, linéaire ou ramifié, en C1-C6, o chaque Zb forme une structure de pontage entre un atome de silicium d'un motif et un atome de silicium d'un autre motif, 15 ces motifs pouvant être identiques ou différents, et est choisi dans le groupe constitué par (-0-)o,5 et avec R°, identique ou différent, représente, un groupement choisi parmi l'atome d'hydrogène, le méthyle, l'éthyle et le propyle et fun nombre compris dans un domaine allant de 2 à 20 15, o chaque Zc, identique ou différent, forme une structure cyclique avec l'atome de silicium d'un motif et est avec R° et f tels que définis précédemment, 25 o chaque X, identique ou différent, est choisi dans le groupe constitué par un atome d'hydrogène, un groupement hydroxyle, un groupement alkyle en C1-C6, un groupement alcoxyle en Cl-C6 et un groupement HO(R°CR°)f0- avec Ro et f tels que définis précédemment, 30 o avec u+v+2w=3 avec u est un nombre égal à 0, 1, 2 ou 3, v est un nombre égal à 1, 2 ou 3, et w est un nombre égal à 0 ou 1, - p est un nombre compris dans un domaine allant de 1 à 20, - q est un nombre compris dans un domaine allant de 1 à 20, et 35 - une résine hydrocarbonée composée majoritairement de monomères choisis dans le groupe constitué par le cyclopentadiène, le dicyclopentadiène, le méthylcyclopentadiène et les mélanges de ces derniers, et 5 - un système de réticulation. [0016] Un second objet de la présente invention concerne un article semi-fini pour pneumatique comprenant au moins une composition telle que définie ci-dessus. Plus préférentiellement, cet article semi-fini pour pneumatique est une bande de roulement. 5 [0017] Un troisième objet de la présente invention concerne un pneumatique comprenant au moins une composition telle que définie ci-dessus. 1 -1VIETHODE DE MESURE UTILISEES. 1.1 - Mesure de la température de transition vitreuse Tg [0018] Toutes les valeurs de température de transition vitreuse Tg sont mesurées de 10 manière connue par DSC (Differential Scanning Calorimetry) selon la norme ASTM D3418 de 1999. 1.2 - Mesure du point de ramollissement des résines [0019] Le point de ramollissement (« softening point ») d'une résine est mesuré selon la norme ISO 4625 (Méthode « Ring and Ball »). 15 1.3 - Mesure de la Mn, 1VIw et Ip des résines hydrocarbonées [0020] La macrostructure (Mw, Mn, Ip et Mz) de la résine hydrocarbonée est déterminée par chromatographie d'exclusion stérique (SEC) sur la base des normes ISO 16014 (Determination of average molecular mass and molecular mass distribution of polymers using size exclusion chromatography), ASTM D5296 (Molecular Weight Averages and 20 molecular weight distribution of polystyrene by High performance size exclusion chromatography), et DIN 55672 (chromatographie d'exclusion stérique). [0021] Pour ces mesures, l'échantillon de résine est solubilisé dans du tétrahydrofurane non anti-oxydé jusqu'à une concentration de 1,5 g/l. La solution est filtrée avec un filtre téflon de porosité de 0,45 i.tm, en utilisant par exemple une seringue à usage unique montée 25 d'un filtre. Un volume de 100 pl est injecté à travers un jeu de colonnes de chromatographie d'exclusion stérique. La phase mobile est éluée avec un débit de 1 ml/min. Les colonnes sont thermostatées dans un four à 35°C. La détection est assurée par un réfractomètre thermostaté à 35°C. La phase stationnaire des colonnes est à base d'un gel de polystyrène divinylbenzène à porosité maîtrisée. Les chaînes polymères sont séparées 30 selon la taille qu'elles occupent quand elles sont solubilisées dans le solvant: plus elles occupent un volume important, moins les pores des colonnes leur sont accessibles et plus leur temps d' élution est faible. [0022] Une courbe d'étalonnage de Moore reliant le logarithme de la masse molaire (logM) au temps d'élution (te) est préalablement réalisée avec des étalons polystyrène, et 6 modélisée par un polynôme d'ordre 3 : Log (masse molaire de polystyrène) = a + b te + c te2 + d te3. [0023] Pour la courbe d'étalonnage on utilise des étalons de polystyrène à distributions moléculaires étroites (indice de polymolécularité, Ip, inférieur ou égal à 1,1). Le domaine 5 de masses molaires de ces étalons s'étend de 160 à environ 70 000 g/mol. Ces étalons peuvent être rassemblés par « familles » de 4 ou 5 étalons ayant un incrément d'environ 0,55 en logM entre chaque. [0024] On peut utiliser des kits étalons certifiés (ISO 13885 et DIN 55672 comme par exemple les kits de vials de la société PSS (polymer standard service, référence 10 PSS-pskitr11-3), ainsi qu'un PS étalon supplémentaire de Mp = 162 g/mol (Interchim, référence 178952). Ces kits se présentent sous la forme de 3 vials contenant chacun une famille de polystyrène étalons dans des quantités adaptées : - Vial noir : Mp = 1 220, 4 850, 15 500 et 67 500 g/mol,. - Vial bleu : Mp = 376, 3 470, 10 400, 46 000 g/mol, 15 - Vial jaune : Mp = 266, 1 920, 7 200, 28 000 g/mol, - PS162 : Mp = 162 g/mol, [0025] Les masses molaires moyennes en nombre (Mn), en masse (Mw), la masse moyenne (Mz), et la polydispersité (Ip) de la résine analysée sont calculées à partir de cette courbe d'étalonnage. C'est pourquoi, on parle de masses molaires relatives à un étalonnage 20 polystyrène. [0026] Pour le calcul des masses moyennes et de l'indice de polydispersit », on définit sur le chromatogramme correspondant à l'injection de l'échantillon les bornes d'intégration de l'élution du produit. On « découpe » le signal réfractométrique défini entre les 2 bornes d'intégration toutes les secondes. On relève pour chacune des « découpes élémentaires », 25 le temps d' élution ti et l'aire du signal du détecteur Ai. [0027] On rappelle ici que : Ip = Mw/Mn avec Mw masse moléculaire moyenne en poids, et Mn masse moléculaire en nombre. On rappelle également que les masses Mw, Mn et Mz sont des masses moyennes calculées d'après les formules ci-dessous : E Ai x Mi2 E Ai Mn= z At Mi mw = E Ai mz = E Ai x Mi E Ai x Mi 7 dans lesquelles Ai est l'amplitude du signal du détecteur réfractométrie correspondant à la masse Mi et au temps d'élution ti. [0028] Le matériel utilisé pour la mesure de SEC est une chaîne de chromatographie en phase liquide par exemple la chaîne Alliance 2690 de WATERS comprenant une pompe, 5 un dégazeur et un injecteur ; un réfractomètre différentiel (par exemple le réfractomètre 2410 de WATERS), un logiciel d'acquisition et de traitement des données, par exemple le logiciel EMPOWER de WATERS, un four à colonnes, par exemple le WATERS «columns Heater Module» et 4 colonnes montées en série dans l'ordre suivant : Numéro Marque Domaine de masses molaires (g/mol) Longueur (mm) Diamètre interne (nm) Taille des Désignation commerciale Référence particules (lim) à titre indicatif Colonnes 1 et 2 Polymer Laboratories 200- 300 7,5 5 MDOED-D PL1110- 400000 6504 Colonnes 3 et 4 Polymer Laboratories 200- 300 7,5 3 MDOED-E PL1110- 30000 6300 10 1.4 - Mesure du taux de protons dans une résine [0029] Le taux de protons aromatiques et le taux de protons éthyléniques sont mesurés par RMN 1H. Cette détermination est réalisée par rapport à l'ensemble des signaux détectés. Ainsi, les résultats obtenus sont exprimés en % d'aire de pic. [0030] Les échantillons sont solubilisés dans le chloroforme deutéré (CDC13) à raison 15 d'environ 10 mg de résine dans environ 1 mL de solvant. Les spectres sont acquis sur un spectromètre Avance 500 MHz Bruker équipé d'une sonde « large bande » BBO z-grad 5 mm Bruker. L'expérience RMN 1E1 utilise une séquence simple impulsion 30° et un délai de répétition de 5 secondes entre chaque acquisition. 64 accumulations sont réalisées à température ambiante. Les déplacements chimiques sont calibrés par rapport à l'impureté 20 protonée du chloroforme deutéré ; 8ppm 1E1 à 7,20 ppm. Les signaux RMN1H des protons aromatiques sont situés entre 8,5 ppm et 6,2 ppm. Les protons éthyléniques quant à eux engendrent des signaux entre 6,2 ppm et 4,5 ppm. Enfin, les signaux correspondant aux protons aliphatiques sont situés entre 4,5 ppm et 0 ppm. Les aires de chaque catégorie de protons sont rapportées à la somme de ces aires pour ainsi donner une répartition 25 en % d'aire de chaque catégorie de protons. 8 1.5 - Mesure de la surface spécifique BET et de la surface spécifique CTAB [0031] La surface spécifique BET est déterminée par adsorption de gaz à l'aide de la méthode de Brunauer-Emmett-Teller décrite dans « The Journal of the American Chemical Society » (Vol. 60, page 309, février 1938), et plus précisément selon une méthode adaptée 5 de la norme NF ISO 5794-1, annexe E de juin 2010 [méthode volumétrique multipoints (5 points) - gaz: azote - dégazage sous vide: une heure à 160°C - domaine de pression relative p/po : 0,05 à 0,2]. [0032] Les valeurs de surface spécifique CTAB ont été déterminées selon la norme NF ISO 5794-1, annexe G de juin 2010. Le procédé est basé sur l'adsorption du CTAB 10 (bromure de N-hexadécyl-N,N,N-triméthylammonium) sur la surface « externe » de la charge renforçante 1.6 - Détermination de la microstructure des élastomères par spectroscopie proche infrarouge (NIR) [0033] La spectroscopie proche infrarouge (NIR) est utilisée pour déterminer 15 quantitativement le taux massique de styrène dans l'élastomère ainsi que sa microstructure (répartition relative des unités butadiène 1,2, 1,4-trans et 1,4 cis). Le principe de la méthode repose sur la loi de Beer-Lambert généralisée à un système multicomposants. La méthode étant indirecte, elle fait appel à un étalonnage multivarié [Vilmin, F.; Dussap, C; Coste, N. Applied Spectroscopy 2006, 60, 619-29] réalisé à l'aide d'élastomères étalons de 20 composition déterminée par RMN 13C. Le taux de styrène et la microstructure sont alors calculés à partir du spectre NIR d'un film d'élastomère d'environ 730 iam d'épaisseur. L'acquisition du spectre est réalisée en mode transmission entre 4000 et 6200 cm-1 avec une résolution de 2 cm-1, à l'aide d'un spectromètre proche infrarouge à transformée de Fourier Bruker Tensor 37 équipé d'un détecteur InGaAs refroidi par effet Peltier. 25 1.7 - Propriétés dynamiques des compositions de caoutchouc (après cuisson) [0034] Les propriétés dynamiques sont mesurées sur un viscoanalyseur (Metravib VA4000), selon la norme ASTM D 5992-96. On enregistre la réponse d'un échantillon de composition réticulée (éprouvette cylindrique de 4 mm d'épaisseur et de 400 mm2 de section), soumis à une sollicitation sinusoïdale en cisaillement simple alterné, à la 30 fréquence de 10 Hz, lors d'un balayage en température, sous une contrainte fixe de 0,7 MPa, on enregistre les valeurs de G* et tan observée à - 20°C (soient G*-20°C et tan()_ 200c). [0035] On soumet également le même échantillon, à la température de 23°C, à un balayage en amplitude de déformation de 0, 1% à 50% (cycle aller), puis de 50% à 0,1 % (cycle 9 retour). Pour le cycle retour, on enregistre la valeur maximale du facteur de perte, notée tan(8)max. [0036] Les résultats tan() .' à 23°C sont indiqués en base 100 et sont obtenu de la manière suivante : on calcule en base 100 le résultat tan(). à 23°C obtenu pour un 5 échantillon à tester en attribuant la valeur arbitraire 100 au témoin : Résultat tan(). à 23°C (base 100) = (valeur de tan()max à 23°C de l'échantillon à tester x 100) / (valeur de tan() max à 23°C du témoin). De cette façon, un résultat inférieur à 100 indique une diminution de l'hystérèse (ce qui est favorable pour la résistance au roulement). 10 [0037] On rappelle de manière connue de l'homme du métier que la valeur de tan(Ô) observée-à -20°C est représentative du potentiel d'adhérence sur sol mouillée ; plus la valeur de tan0)_20.c est élevée, meilleure est l'adhérence. On exprime le résultat en base 100 par le calcul suivant : Une valeur arbitraire 100 est donnée à une composition témoin, un résultat supérieur à 100 indiquant une augmentation de la valeur de tan(8)_20°C, 15 correspondant donc à une amélioration de la performance d'adhérence sur sol mouillé. Résultat tan0)_20.c (base 100) = (valeur de tan()_20.c de l'échantillon à tester x 100) / (valeur tan()_20.c du témoin). [0038] Les résultats G*-20°C sont indiqués en base 100 et sont obtenu de la manière suivante : on calcule en base 100 le résultat G*_200c obtenu pour un échantillon à tester en 20 attribuant la valeur arbitraire 100 au témoin : Résultat G*-20°C (base 100) = (valeur de G*-20°C de l'échantillon à tester x 100) / (valeur de G*-20°C du témoin). De cette façon, un résultat inférieur à 100 indique une diminution de G*-20°C (ce qui est favorable pour d'adhérence sur sol enneigé). 25 2- DESCRIPTION DETAILLEE DE L'INVENTION [0039] L'invention ainsi que ses avantages seront aisément compris à la lumière de la description et des exemples de réalisation. [0040] Un premier objet de la présente invention concerne une composition de caoutchouc à base d'au moins: 30 - un élastomère diénique; - une charge inorganique renforçante; - un agent de couplage de la charge inorganique renforçante avec l'élastomère diénique, ledit agent de couplage étant un silane organofonctionnel comprenant au moins un oligomère ayant au moins un motif mercaptosilane bloqué et au moins un 35 motif mercaptosilane, l'oligomère répondant à la formule générale (I) suivante : 10 (A)p(B)q (I) dans laquelle - A est un symbole représentant un motif mercaptosilane bloqué répondant 5 à la formule générale (II) : Zcw Zby (H) o x,, 10 - B est un symbole représentant un motif mercaptosilane répondant à la formule générale (III) 15 (III) avec dans les formules (II) et (III) : O R3 représente un groupement choisi parmi l'atome d'hydrogène, un alkyle, linéaire ou ramifié, en C1-C18 et un alcényle, linéaire ou ramifié, en 20 C2-C18, o chaque R4, identique ou différent, représente un groupement divalent hydrocarboné saturé, linéaire ou ramifié, en C1-C6, o chaque Zb forme une structure de pontage entre un atome de silicium d'un motif et un atome de silicium d'un autre motif, 25 ces motifs pouvant être identiques ou différents et est choisi dans le groupe constitué par (-0-)o,5 et avec R°, identique ou différent, représente un groupement choisi parmi l'atome d'hydrogène, le méthyle, l'éthyle et le propyle et fun nombre compris dans un domaine allant de 2 à 30 15, o chaque Zc, identique ou différent, forme une structure cyclique avec l'atome de silicium d'un motif et est avec R° et f tels que définis précédemment, 35 o chaque X, identique ou différent, est choisi dans le groupe constitué par un atome d'hydrogène, un groupement hydroxyle, un groupement alkyle en C 1 -C6, un groupement Zcw HS-R4-Si Zby xu 11 alcoxyle en Cl-C6 et un groupement HO(R°CR°)f0- avec Ro et f tels que définis précédemment, o avec u+v+2w=3 avec u est un nombre égal à 0, 1, 2 ou 3, v est un nombre égal à 1, 2 ou 3 et w est un nombre égal à 0 5 oui, - p est un nombre compris dans un domaine allant de 1 à 20, - q est un nombre compris dans un domaine allant de 1 à 20, et - une résine hydrocarbonée composée majoritairement de monomères choisis dans le groupe constitué par le cyclopentadiène, le dicyclopentadiène, le 10 méthylcyclopentadiène et les mélanges de ces derniers ; et - un système de réticulation. [0041] Par l'expression «composition à base de», il faut entendre une composition comportant le mélange et/ou le produit de réaction in situ des différents constituants utilisés, certains de ces constituants pouvant réagir et/ou étant destinés à réagir entre eux, 15 au moins partiellement, lors des différentes phases de fabrication de la composition. [0042] Dans la présente description, sauf indication expresse différente, tous les pourcentages (%) indiqués sont des pourcentages en masse. [0043] D'autre part, tout intervalle de valeurs désigné par l'expression « entre a et b » représente le domaine de valeurs allant de plus de « a » à moins de « b » (c'est-à-dire 20 bornes a et b exclues) tandis que tout intervalle de valeurs désigné par l'expression « de a à b» signifie le domaine de valeurs allant de «a » jusqu'à « b » (c'est-à-dire incluant les bornes strictes a et b). Dans la présente, lorsqu'on désigne un intervalle de valeurs par l'expression « de a à b », on désigne également et préférentiellement l'intervalle représenté par l'expression « entre a et b ». 25 [0044] Dans la présente demande, on entend « pce » (usuellement « phr » en anglais) la partie en poids d'un constituant pour cent parties en poids d'élastomères, [0045] Dans le cadre de l'invention, les produits comprenant du carbone mentionnés dans la description peuvent être d'origine fossile ou biosourcée. Dans ce dernier cas, ils peuvent être, partiellement ou totalement, issus de la biomasse ou obtenus à partir de matières 30 premières renouvelables issues de la biomasse. Sont concernés notamment les polymères, les plastifiants, les charges, etc. 2.1 - Constituants de la composition de caoutchouc Elastomère diénique [0046] Comme mentionné précédemment, les compositions conformes à l'invention 35 comprennent au moins un élastomère diénique. 12 [0047] Par élastomère (ou « caoutchouc », les deux termes étant considérés comme synonymes) du type « diénique », on rappelle ici que doit être compris de manière connue un (on entend un ou plusieurs) élastomère issu au moins en partie (c'est-à-dire un homopolymère ou un copolymère) de monomère(s) diène(s) (i.e., porteur(s) de deux 5 doubles liaisons carbone-carbone, conjuguées ou non). [0048] Les élastomères diéniques peuvent être classés dans deux catégories : « essentiellement insaturés » ou « essentiellement saturés ». On entend en général par « essentiellement insaturé », un élastomère diénique issu au moins en partie de monomères diènes conjugués, ayant un taux molaire de motifs ou unités d'origine diénique (diènes 10 conjugués) qui est supérieur à 15% (% en moles) ; c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques « essentiellement saturés » (taux molaire de motifs d'origine diénique faible ou très faible, toujours inférieur à 15% (% en moles)). Dans la catégorie 15 des élastomères diéniques « essentiellement insaturés », on entend en particulier par élastomère diénique « fortement insaturé » un élastomère diénique ayant un taux molaire de motifs d'origine diénique (diènes conjugués) qui est supérieur à 50% (% en moles). [0049] Ces définitions étant données, on entend plus particulièrement par élastomère diénique susceptible d'être utilisé dans les compositions de caoutchouc conformes à 20 l'invention: (a) tout homopolymère obtenu par polymérisation d'un monomère diène conjugué ayant de 4 à 12 atomes de carbone; (b) tout copolymère obtenu par copolymérisation d'un ou plusieurs diènes conjugués entre eux ou avec un ou plusieurs composés vinyle aromatique ayant 25 de 8 à 20 atomes de carbone; (c) un copolymère ternaire obtenu par copolymérisation d'éthylène, d'une cc-oléfine ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type 30 précité tel que notamment l'hexadiène-1,4, l'éthylidène norbornène, le dicyclopentadiène; (d) un copolymère d'isobutène et d'isoprène (caoutchouc butyle), ainsi que les versions halogénées, en particulier chlorées ou bromées, de ce type de copolymère. 35 [0050] Bien qu'elle s'applique à tout type d'élastomère, notamment diénique, l'homme du métier comprendra que la présente invention est de préférence mise en oeuvre avec des élastomères diéniques essentiellement insaturés, en particulier du type (a) ou (b) ci-dessus. 13 [0051] Dans le cas de copolymères (b), ceux-ci peuvent contenir de 20 % à 99 % en poids d'unités diéniques et de 1 % et 80 % en poids d'unités vinylaromatiques. [0052] A titre de diènes conjugués conviennent notamment le butadiène-1,3, le 2-méthy1-1,3-butadiène, les 2,3-di(alkyle en Ci-05)-1,3-butadiènes tels que par exemple 5 le 2,3 -diméthyl-1,3 -butadiène, le 2,3 -diéthyl-1,3 -butadiène, le 2-m éthy1-3 -éthyl-1,3 -butadiène, le 2-méthy1-3 sopropyl-1,3 -butadiène, un ary1-1,3-butadiène, le 1,3-pentadiène, le 2,4-hexadiène. [0053] A titre de composés vinylaromatiques conviennent par exemple le styrène, l'ortho-, méta-, para-méthylstyrène, le mélange commercial « vinyle-toluène », le para-10 tertiobutylstyrène, les méthoxystyrènes, les chlorostyrènes, le vinylmésitylène, le divinylbenzène, le vinylnaphtalène. [0054] Préférentiellement, le ou les élastomères diéniques de la composition selon l'invention peuvent être choisis dans le groupe des élastomères diéniques constitué par les polybutadiènes (en abrégé « BR »), les polyisoprènes de synthèse (en abrégé « IR »), le 15 caoutchouc naturel (en abrégé « NR »), les copolymères de butadiène, les copolymères d'isoprène et les mélanges de ces élastomères. [0055] De tels copolymères sont plus préférentiellement choisis dans le groupe constitué par les copolymères de butadiène-styrène (en abrégé « SBR ») que ces derniers soient préparés par polymérisation en émulsion (« ESBR ») ou par polymérisation en solution 20 (« SSBR »), les copolymères d'isoprène-butadiène (en abrégé « BIR »), les copolymères d'isoprène-styrène (en abrégé « SIR »), les copolymères d'isoprène-butadiène-styrène (en abrégé « SBIR »). [0056] Plus préférentiellement, le ou les élastomères diéniques de la composition selon l'invention peuvent être choisis dans le groupe des élastomères diéniques constitué par les 25 polybutadiènes, les copolymères de butadiène-styrène, les copolymères d'isoprène- butadiène, les copolymères d'isoprène-styrène, les copolymères d'isoprène-butadiènestyrène et les mélanges de ces élastomères. [0057] Les élastomères peuvent avoir toute microstructure qui est fonction des conditions de polymérisation utilisées, notamment de la présence ou non d'un agent modifiant et/ou 30 randomisant et des quantités d'agent modifiant et/ou randomisant employées. Ces élastomères peuvent être par exemple à blocs, statistiques, séquences, microséquencés, et être préparés en dispersion ou en solution ; ils peuvent être couplés et/ou étoilés ou encore fonctionnalisés avec un agent de couplage et/ou d'étoilage ou de fonctionnalisation. [0058] Selon un mode réalisation préféré, l'élastomère est un élastomère diénique 35 fonctionnalisé. 14 [0059] De préférence, l'élastomère diénique fonctionnalisé est choisis dans le groupe des élastomères diéniques constitué par les polybutadiènes, les polyisoprènes de synthèse, les copolymères de butadiène, les copolymères d'isoprène et les mélanges de ces élastomères. Plus préférentiellement encore l'élastomère fonctionnalisé est un copolymère de butadiène- 5 styrène. [0060] De préférence, l'élastomère diénique fonctionnalisé a une température de transition vitreuse Tg inférieure ou égale à -40°C, de préférence comprise dans un domaine allant de -110°C à -40°C, plus préférentiellement de -110°C à -60°C, encore plus préférentiellement de -110°C à -80°C. 10 [0061] On entend par « élastomère diénique fonctionnalisé » un élastomère diénique synthétique qui comporte au moins un groupement chimique comprenant un ou plusieurs hétéroatomes, tels que par exemple un atome de soufre S, un atome d'azote N, un atome d'oxygène 0, un atome de silicium Si, un atome d'étain Sn. Dans le cadre de la présente description ; ce groupement chimique est aussi appelé « fonction ». Les deux termes sont 15 utilisés indifféremment. [0062] Ce groupement chimique peut se situer en bout de chaîne, c'est-à-dire à une extrémité de la chaîne élastomère principale linéaire. On dira alors que l'élastomère diénique est fonctionnalisé « en bout de chaîne » ou « en extrémité de chaîne ». C'est généralement un élastomère obtenu par réaction d'un élastomère vivant sur un agent de 20 fonctionnalisation, c'est-à-dire toute molécule au moins monofonctionnelle, la fonction étant tout type de groupement chimique connu par l'homme de l'art pour réagir avec un bout de chaîne vivant. [0063] Ce groupement chimique peut se situer dans la chaîne élastomère principale linéaire. On dira alors que l'élastomère diénique est couplé ou encore fonctionnalisé « en 25 milieu de chaîne », par opposition à la position « en bout de chaîne » et bien que le groupement ne se situe pas précisément au milieu de la chaîne élastomère. C'est généralement un élastomère obtenu par réaction de deux chaînes de l'élastomère vivant sur un agent de couplage, c'est-à-dire toute molécule au moins difonctionnelle, la fonction étant tout type de groupement chimique connu par l'homme de l'art pour réagir avec un 30 bout de chaîne vivant. [0064] Ce groupement peut être central auquel n chaînes élastomères (n>2) sont liées formant une structure en étoile de l'élastomère. On dira alors que l'élastomère diénique est étoilé. C'est généralement un élastomère obtenu par réaction de n chaînes de l'élastomère vivant sur un agent d'étoilage, c'est-à-dire toute molécule multifonctionnelle, la fonction 35 étant tout type de groupement chimique connu par l'homme de l'art pour réagir avec un bout de chaîne vivant. 15 [0065] L'homme du métier comprendra qu'une réaction de fonctionnalisation avec un agent comprenant plus d'une fonction réactive vis-à-vis de l'élastomère vivant, résulte en un mélange d'espèces fonctionnalisées en bout de chaîne et en milieu de chaîne, constituant les chaînes linéaires de l'élastomère diénique fonctionnalisé, ainsi que le cas 5 échéant d'espèces étoilées. Selon les conditions opératoires, principalement le rapport molaire de l'agent de fonctionnalisation aux chaînes vivantes, certaines espèces sont majoritaire dans le mélange. [0066] Préférentiellement, l'élastomère diénique fonctionnalisé comprend au moins une fonction polaire comprenant au moins un atome d'oxygène. 10 [0067] Préférentiellement, la fonction polaire peut être choisie dans le groupe constitué par le silanol, les alkoxysilanes, alkoxysilanes porteurs d'un groupement amine, l'époxyde, les éthers, les esters, les acides carboxyliques et l'hydroxyle. La fonction polaire améliore notamment l'interaction entre la charge renforçante inorganique et l'élastomère. De tels élastomères fonctionnalisés sont connus en soi et sont décrits notamment dans les 15 documents suivants FR2740778, U56013718, W02008/141702, FR2765882, W001/92402, W02004/09686, EP1127909, U56503973, W02009/000750 et WO 2009/000752. [0068] Dans un mode de réalisation préférée, l'élastomère diénique fonctionnalisé est un élastomère diénique comportant une fonction polaire qui est un silanol. 20 [0069] De préférence, l'élastomère diénique fonctionnalisé comprend en une extrémité de sa chaîne principale une fonction silanol ou un groupement polysiloxane ayant une extrémité silanol de formule -(SiR1R2-0-)mil avec m représentant un nombre entier de valeur allant de 3 à 8, de préférence 3, R1 et R2, identiques ou différents, représentent un radical alkyle de 1 à 10 atomes de carbone, de préférence un radicale alkyle ayant 1 à 4 25 atomes de carbone. [0070] Ce type d'élastomère peut être obtenu selon les procédés décrits dans le document EP0778311 et plus particulièrement selon le procédé consistant, après une étape de polymérisation anionique, de fonctionnaliser l'élastomère vivant avec un agent de fonctionnalisation de type polysiloxane cyclique pour autant que le milieu réactionnel ne 30 permette pas la polymérisation du cyclopolysiloxane. A titre de polysiloxanes cycliques, on peut citer ceux répondant à la formule (VII): R1 Si -O R2 16 (VII) avec m représente un nombre entier de valeur allant de 3 à 8, de préférence 3, R1 et R2, identiques ou différents, représentent un radical alkyle de 1 à 10 atomes de carbone, de préférence un radicale alkyle ayant 1 à 4 atomes de carbone. Parmi ces composés on peut 5 citer 1 ' hexaméthylcyclotrisilo xane. 100711 Dans un autre mode de réalisation préférée de l'invention, l'élastomère diénique fonctionnalisé comporte une fonction polaire qui est un alcoxysilane porteur ou non d'une autre fonction (ou porteur d'un autre groupement chimique, les expressions sont synonymes). 10 [0072] De préférence, cet élastomère diénique fonctionnalisé comprend au sein de sa chaîne principale au moins un groupe alcoxysilane lié à la chaîne élastomère par l'atome de silicium, et éventuellement porteur d'au moins une autre fonction. [0073] Selon certaines variantes préférées, le groupe alcoxysilane (porteur ou non d'une autre fonction) se situe en une extrémité de la chaîne principale de l'élastomère. 15 [0074] Selon d'autres variantes préférées, le groupe alcoxysilane (porteur ou non d'une autre fonction) se situe dans la chaîne élastomère principale. L'atome de silicium de cette fonction lie les deux branches de la chaîne principale de l'élastomère diénique. [0075] Le groupe alcoxysilane (porteur ou non d'une autre fonction) comprend un radical alcoxyle en C1-C10, éventuellement partiellement ou totalement hydrolysé en hydroxyle, 20 voire en Ci-C8, de préférence en Ci-C4, et est plus préférentiellement méthoxy et éthoxy. [0076] L'autre fonction est de préférence portée par le silicium du groupe alcoxysilane, directement ou par l'intermédiaire d'un groupe espaceur défini comme étant un atome ou un radical hydrocarboné divalent, linéaire ou ramifié, aliphatique en Ci-C18, saturé ou non, cyclique ou non, ou un radical hydrocarboné divalent aromatique en C6-Cle. 25 [0077] L'autre fonction est de préférence une fonction comprenant au moins un hétéroatome choisi parmi N, S, 0, P. On peut, à titre d'exemple, citer parmi ces fonctions, les amines primaires, secondaires ou tertiaires, cycliques ou non, les isocyanates, les imines, les cyano, les thiols, les carboxylates, les époxydes, les phosphines primaires, secondaires ou tertiaires. 30 [0078] Ainsi, à titre de fonction amine secondaire ou tertiaire, on peut citer les amines substituées par des radicaux alkyle en C1-C10, de préférence alkyle en C1-C4, plus préférentiellement un radical méthyle ou éthyle, ou alors les amines cycliques formant un hétérocycle contenant un atome d'azote et au moins un atome de carbone, de préférence de 2 à 6 atomes de carbone. Par exemple, conviennent les groupements métylamino-, 17 diméthylamino-, éthylamino-, diéthylamino-, propylamino-, dipropylamino-, butylamino-, dibutylamino-, pentylamino-, dipentylamino-, hexylamino-, dihexylamino-, hexaméthylèneamino-, de préférence les groupements diéthylamino- et diméthylamino-. [0079] A titre de fonction imine, on peut citer les cétimines. Par exemple, conviennent les 5 groupements (1,3 -diméthylbutylidène)amino-, (éthylidène)amino-, (1-méthylpropylidène)amino-, (4-N,N-diméthylaminobenzylidène)amino-, (cyclohexylidène)amino-, dihydroimidazole et imidazole. [0080] Ainsi, à titre de fonction carboxylate, on peut citer les acrylates ou les méthacrylates. Une telle fonction est de préférence un méthacrylate. 10 [0081] A titre de fonction époxyde, on peut citer les groupements époxy ou glycidyloxy. [0082] A titre de fonction phosphine secondaire ou tertiaire, on peut citer les phosphines substituées par des radicaux alkyle en C1-C10, de préférence alkyle en Ci-C4, plus préférentiellement un radical méthyle ou éthyle, ou alors la diphénylphosphine. Par exemple, conviennent les groupements métylphosphino-, diméthylphosphino-, 15 éthylphosphino-, diéthylphosphino, éthylméthylphosphino- et diphénylphosphino-. [0083] Préférentiellement, l'autre fonction est de préférence une amine tertiaire, plus préférentiellement un groupement diéthylamino- ou diméthylamino-. [0084] Préférentiellement, l'élastomère diénique fonctionnalisé (notamment un SBR) peut comporter une fonction polaire qui est un alcoxysilane porteur ou non d'un groupement 20 amine. [0085] De préférence, cet élastomère diénique fonctionnalisé comprend au sein de sa chaîne principale au moins un groupe alcoxysilane lié à la chaîne élastomère par l'atome de silicium, et éventuellement porteur d'un groupement amine. [0086] De préférence, ce groupe alcoxysilane peut être représenté par la formule (VIII) : 25 (*-)aSi (OR')bRcX dans laquelle : - *- représente la liaison à une chaîne élastomère ; - le radical R représente un radical alkyle, substitué ou non substitué, en C1-C10, voire en Ci-C8, de préférence un radical alkyle en Ci-C4, plus préférentiellement 30 méthyle et éthyle ; - dans le ou les radicaux alcoxyle de formule -OR', éventuellement partiellement ou totalement hydrolysés en hydroxyle, R' représente un radical alkyle, substitué ou non substitué, étant en C1-C10, voire en Ci-C8, de préférence un radical alkyle en Ci-C4, plus préférentiellement méthyle et éthyle ; 18 - X représente un groupement incluant l'autre fonction; - a vaut 1 ou 2, b vaut 1 ou 2, et c vaut 0 ou 1, sous réserve que a+b+c =3. [0087] Plus préférentiellement, l'élastomère diénique fonctionnalisé est un élastomère diénique (notamment un SBR) comprend au sein de sa chaîne principale au moins un 5 groupe alcoxysilane de formule (VIII) dans laquelle : - *- représente la liaison à une chaîne élastomère ; - le radical R représente un radical alkyle, substitué ou non substitué, en C1-C4, plus préférentiellement méthyle et éthyle ; - dans le ou les radicaux alcoxyle de formule -OR', éventuellement partiellement ou 10 totalement hydrolysés en hydroxyle, R' représente un radical alkyle, substitué ou non substitué, en Ci-C4, plus préférentiellement méthyle et éthyle ; - X représente un groupement incluant l'autre fonction; de préférence une amine tertiaire ; - a vaut 1 ou 2, b vaut 1 ou 2, et c vaut 0 ou 1, sous réserve que a+b+c =3. 15 [0088] Ce type d'élastomère est principalement obtenu par fonctionnalisation d'un élastomère vivant issu d'une polymérisation anionique. Il convient de préciser qu'il est connu de l'homme du métier que lorsqu'un élastomère est modifié par réaction d'un agent de fonctionnalisation sur l'élastomère vivant issu d'une étape de polymérisation anionique, on obtient un mélange d'espèces modifiées de cet élastomère dont la composition dépend 20 des condition de la réaction de modification et notamment de la proportion de sites réactifs de l'agent de fonctionnalisation par rapport au nombre de chaînes élastomères vivantes. Ce mélange comprend des espèces fonctionnalisées en extrémité de chaîne, couplées, étoilées et/ou non fonctionnalisées. [0089] Selon une variante particulièrement préférée, l'élastomère diénique modifié 25 comprend à titre d'espèce majoritaire l'élastomère diénique fonctionnalisé en milieu de chaîne par un groupe alcoxysilane lié aux deux branches de l'élastomère diénique par l'intermédiaire de l'atome de silicium. Plus particulièrement encore, l'élastomère diénique fonctionnalisé en milieu de chaîne par un groupe alcoxysilane représente 70% en poids de l'élastomère diénique modifié. De préférence, cet élastomère diénique fonctionnalisé 30 présente une température de transition vitreuse Tg inférieure ou égale à -40°C, de préférence comprise dans un domaine allant de -110°C à -40°C, plus préférentiellement de -110°C à -60°C, encore plus préférentiellement de -110°C à -80°C. [0090] Les élastomères diéniques, qu'ils soient fonctionnalisés ou non, peuvent être utilisés en coupage (mélange) entre eux. Ainsi Les compositions de caoutchouc conformes 35 à l'invention peuvent contenir un seul élastomère diénique, fonctionnalisé ou non, ou bien un mélange de plusieurs élastomères diéniques, fonctionnalisés ou non, ce ou ces 19 élastomères diéniques pouvant être utilisés en association avec tout type d'élastomère synthétique autre que diénique, voire avec des polymères autres que des élastomères, par exemple des polymères thermoplastiques. Charge renforçante 5 [0091] Les compositions de caoutchouc conforme à l'invention comprennent au moins une charge inorganique renforçante. [0092] Par « charge inorganique renforçante », doit être entendu dans la présente demande, par définition, toute charge inorganique ou minérale (quelles que soient sa couleur et son origine naturelle ou de synthèse), encore appelée charge « blanche », charge « claire » 10 voire « charge non noire » (« non-black filler ») par opposition au noir de carbone, capable de renforcer à elle seule, sans autre moyen qu'un agent de couplage intermédiaire, une composition de caoutchouc destinée à la fabrication de pneumatiques, en d'autres termes apte à remplacer, dans sa fonction de renforcement, un noir de carbone conventionnel de grade pneumatique ; une telle charge se caractérise généralement, de manière connue, par 15 la présence de groupes hydroxyle (-OH) à sa surface. [0093] L'état physique sous lequel se présente la charge inorganique renforçante est indifférent, que ce soit sous forme de poudre, de microperles, de granulés, de billes ou toute autre forme densifiée appropriée. Bien entendu on entend également par charge inorganique renforçante des mélanges de différentes charges inorganiques renforçantes, en 20 particulier de charges siliceuses et/ou alumineuses hautement dispersibles telles que décrites ci-après. [0094] Comme charges inorganiques renforçantes conviennent notamment des charges minérales du type siliceuse, en particulier de la silice (Si02), ou du type alumineuse, en particulier de l'alumine (A1203). La silice utilisée peut être toute silice renforçante connue 25 de l'homme du métier, notamment toute silice précipitée ou pyrogénée présentant une surface BET ainsi qu'une surface spécifique CTAB toutes deux inférieures à 450 m2/g, de préférence de 30 à 400 m2/g. A titres de silices précipitées hautement dispersibles (dites « HDS »), on citera par exemple les silices « Ultrasil 7000» et « Ultrasil 7005» de la société Evonik, les silices « Zeosil » 1165MP, 1135MP et 1115MP de la société Solvay, la 30 silice « Hi-Sil EZ150G » de la société PPG, les silices « Zeopol » 8715, 8745 et 8755 de la Société Huber, les silices à haute surface spécifique telles que décrites dans la demande WO 03/016387. [0095] De préférence, la charge inorganique renforçante comprend au moins une silice, plus préférentiellement est constitué de silice. 20 [0096] De préférence, la charge inorganique renforçante utilisée, en particulier s'il s'agit de silice, a une surface BET comprise entre 45 et 400 m2/g, plus préférentiellement comprise entre 60 et 300 m2/g. La surface spécifique BET et la surface spécifique CTAB sont obtenues selon les méthodes décrites précédemment. 5 [0097] L'homme du métier comprendra qu'à titre de charge équivalente de la charge inorganique renforçante décrite dans le présent paragraphe, pourrait être utilisée une charge renforçante d'une autre nature, notamment organique, dès lors que cette charge renforçante serait recouverte d'une couche inorganique telle que silice, ou bien comporterait à sa surface des sites fonctionnels, notamment hydroxyles, nécessitant l'utilisation d'un agent de 10 couplage pour établir la liaison entre la charge et l'élastomère. [0098] De préférence, le taux de charge inorganique renforçante dans les compositions de caoutchouc conforme à l'invention est compris dans un domaine allant de 5 à 200 pce, plus préférentiellement de 40 à 160 pce. [0099] Dans un mode de réalisation préféré, la composition de caoutchouc conforme à 15 l'invention comprend en outre, une charge renforçante organique, de préférence du noir de carbone. [00100] Conviennent comme charge renforçante organique, notamment les noirs de carbone ou les charges organiques de polyvinyle fonctionnalisé telles que décrites dans les demandes WO-A-2006/069792, WO-A-2006/069793, WO-A-2008/003434 et 20 WO-A-2008/003435. [00101] Dans ce mode de réalisation, la charge renforçante organique est du noir de carbone. Comme noirs de carbone conviennent tous les noirs de carbone, notamment les noirs dits de grade pneumatique. Parmi ces derniers, on citera plus particulièrement les noirs de carbone renforçants des séries 100, 200 ou 300 (grades ASTM), comme par 25 exemple les noirs N115, N134, N234, N326, N330, N339, N347, N375, ou encore, selon les applications visées, les noirs de séries plus élevées (par exemple N660, N683, N772). Les noirs de carbone pourraient être par exemple déjà incorporés à un élastomère isoprénique sous la forme d'un masterbatch (voir par exemple demandes WO 97/36724 ou WO 99/16600). 30 [00102] Le noir de carbone lorsqu'il est présent, est utilisé préférentiellement à un taux compris dans un domaine allant de 0,1 à 10 pce, plus préférentiellement de 0,5 à 10 pce, notamment de 1 à 4 pce. Agent de couplage [00103] Comme mentionné précédemment, la composition de caoutchouc conforme 35 à l'invention comprend au moins un un agent de couplage de la charge inorganique 21 renforçante avec l'élastomère. Cet agent de couplage est un silane organofonctionnel comprenant au moins un oligomère ayant au moins un motif mercaptosilane bloqué et au moins un motif mercaptosilane, l'oligomère répondant à la formule générale (I) suivante : (A)p(B)q 5 (I) dans laquelle - A est un symbole représentant un motif mercaptosilane bloqué répondant à la formule générale (II) Zcw 10 o )1(LI Zby (H) 15 - B est un symbole représentant un motif mercaptosilane répondant à la formule générale (III) HS-R4-Si-Zby ZCy,, 20 (III) X u avec dans les formules (II) et (III) : O R3 représente un groupement choisi parmi l'atome d'hydrogène, un alkyle, linéaire ou ramifié, en C1-C18 et un alcényle, linéaire ou ramifié, en 25 C2-C18, o chaque R4, identique ou différent, représente un groupement divalent hydrocarboné saturé, linéaire ou ramifié, en C1-C6, o chaque Zb forme une structure de pontage entre un atome de silicium d'un motif et un atome de silicium d'un autre motif, 30 ces motifs pouvant être identiques ou différents, et est choisi dans le groupe constitué par (-0-)o,5 et avec R°, identique ou différent, représente un groupement choisi parmi l'atome d'hydrogène, le méthyle, l'éthyle et le propyle et f un nombre compris dans un 35 domaine allant de 2 à 15, o chaque Zc, identique ou différent, forme une structure cyclique avec l'atome de silicium d'un motif et est 22 5 [-0(leCR)f0-]0,5 avec R° et f tels que définis précédemment, 10 o chaque X, identique ou différent, est choisi dans le groupe constitué par un atome d'hydrogène, un groupement hydroxyle, un groupement alkyle en C1-C6, un groupement alcoxyle en Cl-C6 et un groupement HO(R°CR°)f0- avec Ro et f tels que définis précédemment, o avec u+v+2w=3 avec u est un nombre égal à 0, 1, 2 ou 3, v est un nombre égal à 1, 2 ou 3 et w est un nombre égal à 0 ou 1, est un nombre compris dans un domaine allant de 1 à 20, est un nombre compris dans un domaine allant de 1 à 20, et Par « silane organofonctionnel », on entend au sens de la présente invention une molécule (ou un ensemble de molécules) ayant pour caractéristique de posséder au 15 moins un groupement mercapto et/ou un groupement mercapto bloqué et au moins un groupement hydroxylalkoxysilyle et/ou un groupement dialkoxysilyle cyclique. [00105] Par « oligomère », on entend habituellement une molécule constituée d'un assemblage de motifs de répétition (aussi appelés simplement motifs) liés ensemble de manière covalente formant une seule chaîne ; cette molécule étant de taille inférieure à la 20 taille d'un polymère. Le terme oligomère inclue les dimères, les trimères, les tétramères et toutes les autres molécules ayant plus de quatre motifs de répétition étant entendu que ces dernières molécules ne constituent pas un polymère. [00106] Par « motif mercaptosilane », on entend un motif de répétition dont la structure moléculaire contient au moins un atome de silicium et un groupement mercapto 25 (-SH) (aussi appelé groupement thiol) lié à un atome de carbone. [00107] Par « motif mercaptosilane bloqué », on entend un motif de répétition dont la structure contient au moins un atome de silicium et au moins un groupement mercapto bloqué (aussi appelé thiol bloqué). Un groupement mercapto bloqué peut par exemple être un groupement thioester -S-(C0)-R. 30 [00108] Dans l'oligomère de formule générale (I), l'enchaînement des motifs de répétition mercaptosilane bloqué (A) et des motifs de répétition mercaptosilane (B) est indifférent. En particulier cet enchaînement peut être alterné (par exemple A-B-A-B-A-B), par bloc (par exemple A-A-A-B-B-B) ou statistique, c'est-à-dire que la distribution séquentielle desdits motifs (A) et (B) obéit à des lois statistiques connues. 23 [00109] Par « structure de pontage », on entend une structure chimique faite de liaison(s) covalente(s) permettant de lier entre eux deux motifs de répétition, ces motifs de répétition pouvant être identiques ou différents. [00110] De préférence, dans la formule générale (II), R3 est choisi parmi l'atome 5 d'hydrogène, un alkyle linéaire ou ramifié en Cl-C10, et un alcényle, linéaire ou ramifié, en C2-C10. [00111] De préférence, dans la formule générale (II), R3 est un alkyle linéaire en C6- C8. [00112] De préférence, dans la formule générale (II), R3, est choisi dans le groupe 10 constitué par l'hexyle, l'heptyle et l'octyle. [00113] Plus préférentiellement, dans la formule générale (II), R3 est l'heptyle [00114] De préférence, dans les formules générales (II) et (III), chaque R4, identique ou différent, est un groupe hydrocarboné divalent choisi dans le groupe constitué par le 15 méthylène, l'éthylène, le propylène et le butylène. [00115] Plus préférentiellement, dans les formules générales (II) et (III), chaque R4 est identique et est le propylène. [00116] De préférence, dans les formules générales (II) et (III), Zb forme une structure de pontage entre un atome de silicium d'un motif et un autre atome de silicium 20 d'un autre motif, ces motifs pouvant être identiques ou différents et est choisi dans le groupe constitué par (-0-)0,5, [-OCH2CH2CH20-]0,5, [-OCH2CH2CH2CH20-]0,5 et [-OCH2CH(CH3)CH20-]o,5 [00117] Plus préférentiellement, dans les formules générales (II) et (III), Zb forme une structure de pontage entre un atome de silicium d'un motif et un autre atome de 25 silicium d'un autre motif, ces motifs pouvant être identiques ou différents et est choisi dans le groupe constitué par (-0-)o,5 ou [-OCH2CH(CH3)CH20-]o,5 [00118] De préférence, dans les formules générales (II) et (III), chaque Z' forme une structure cyclique avec l'atome de silicium d'un motif et choisi est dans le groupe constitué par [-OCH2CH2CH20-]0,5, [-OCH2CH2CH2CH20-]0,5 et [-OCH2CH(CH3)CH20-]0,5 30 [00119] Plus préférentiellement, dans les formules générales (II) et (III), chaque Z' forme une structure cyclique avec l'atome de silicium d'un motif, et est [-OCH2CH(CH3)CH20-]o,5 [00120] De préférence, dans les formules générales (II) et (III), chaque X, identique ou différent est choisi dans le groupe constitué par l'hydroxyle, le méthoxy, l'éthoxy, le 24 méthyle, l'éthyle, le 3-hydroxypropoxy, le 3-hydroxy-2-méthylpropoxy, et le 4-hydoxybut1-oxy. [00121] Plus préférentiellement, dans les formules générales (II) et (III), chaque X est identique et est choisi dans le groupe constitué par l'hydroxyle, le méthoxy, l'éthoxy et 5 le 3-hydroxy-2-méthylpropoxy. [00122] De préférence, dans les formules (II) et (M), R3 est l'heptyle (C7H15-), chaque R4 est le propylène, Zb est une structure de pontage entre un atome de silicium d'un motif et un autre atome de silicium d'un autre motif et est choisi dans le groupe constitué par (-0-)o,5 ou [-OCH2CH(CH3)CH20-]o,5, chaque Z' forme une structure cyclique avec 10 l'atome de silicium d'un motif et est [-OCH2CH(CH3)CH20-]o,5, chaque X est choisi dans le groupe constitué par l'hydroxyle, le méthoxy, l'éthoxy et le 3-hydroxy-2- methylpropoxy, avec u+v+2w=3 avec u est 0, 1, 2 ou 3, v est 1, 2 ou 3 et w est 0 ou 1. [00123] Les notations (-0-)o,5 et [-O(R°CR°)f0-]0,5 se rapportent à la moitié d'une liaison de siloxane et à la moitié d'un groupe dialcoxy de pontage respectivement. Ces 15 notations sont utilisées conjointement avec un atome de silicium des motifs de répétition de l'oligomère. Elles désignent la moitié d'un atome d'oxygène, à savoir la moitié de l'atome d'oxygène qui est lié à l'atome de silicium d'un motif de répétition ou la moitié d'un groupe dialcoxy, à savoir la moitié de l'atome du groupe dialcoxy qui est lié à l'atome de silicium d'un motif de répétition; étant entendu que l'autre moitié de l'atome d'oxygène 20 ou du groupe dialcoxy respectivement se trouve lié à un autre atome de silicium d'un autre motif de répétition de la structure de l'oligomère ; les motifs de répétition pouvant être identiques ou différents. Ainsi, (-0-)o,5 forme une liaison siloxane entre deux atomes de silicium appartenant chacun à un motif de répétition. [-0(leCle)f0-]0,5 peut former soit une structure de pontage (cette structure intermoléculaire étant représenté par Zb) entre 25 deux atomes de silicium appartenant chacun à un motif de répétition soit une structure cyclique (cette structure intramoléculaire est représentée par Zc), les deux atomes d'oxygène de [-0(leCle)f0-]0,5 étant lié à l'atome de silicium du motif L'homme du métier comprendra que dans l'oligomère de formule (I), les structures de pontages peuvent être identiques ou différentes entre les motifs de répétition. Par exemple, on pourrait avoir 30 que des structures de pontage de type -Si-O(R°CR°)f0-Si- ou bien un mélange de structure de pontage de type -Si-O(R°CR°)f0-Si- et de type -Si-O-Si-. [00124] L'agent de couplage silane organofonctionnel utilisable dans les compositions de l'invention peut être obtenu à partir d'un procédé de synthèse comprenant au moins une étape (a) de réaction de trans-estérification : 35 - d'un composé diol de formule générale (IV) : OH(R°CR°)f0H 25 (IV) dans laquelle R° et f sont tels que définis précédemment à savoir R°, identique ou différent, représente un groupement choisi parmi l'atome d'hydrogène, le méthyle, l'éthyle, le propyle, et fun nombre allant de 2 à 15, 5 - avec au moins un composé mercaptosilane bloqué de formule générale (V) : (R0)3SiR4SC(=0)R3 (V) dans laquelle R, identique ou différent, représente un groupement alkyle linéaire en C1-C6, R3 et R4 sont tels que définis précédemment à savoir R4 représente un 10 groupement divalent hydrocarboné saturé, linéaire ou ramifié, en C1-C6 ; R3 représente un groupement choisi parmi l'atome d'hydrogène, un alkyle, linéaire OU ramifié, en C1-C18 et un alcényle, linéaire ou ramifié, en C2-C18, et - avec au moins un composé mercaptosilane de formule générale (VI) : (R0)3SiR4SH 15 (VI) dans laquelle R et R4 ont la même définition que précédemment à savoir R, identique ou différent, représente un groupement alkyle linéaire en C1-C6, R4 représente un groupement divalent hydrocarboné saturé, linéaire ou ramifié, en C1-C6. [00125] Cette réaction de trans-estérification est bien connue de l'homme du métier 20 et peut être réalisée en présence d'un catalyseur de trans-estérification, comme par exemple, des acides forts. [00126] Préférentiellement, dans le procédé décrit ci-dessus, le composé diol de formule générale (IV) est choisi HOCH2CH2CH2OH, HOCH2CH2CH2CH2OH et HOCH2CH(CH3)CH2OH. 25 [00127] Plus préférentiellement, dans le procédé décrit ci-dessus, le composé diol de formule générale (IV) est le HOCH2CH(CH3)CH2OH. [00128] Préférentiellement, les composés de formule générale (V) et (VI) utilisés dans la mise en oeuvre du procédé décrit ci-dessus sont ceux dans lesquels le groupement R est choisi parmi le méthyl, l'éthyle, le propyle, l'iso-propyle, le n-butyle, l'iso-butyle 30 [00129] Préférentiellement, les composés de formule générale (V) utilisés dans la mise en oeuvre du procédé décrit ci-dessus sont ceux dans lesquels R3 représente un groupement choisi parmi l'atome d'hydrogène, un alkyle, linéaire ou ramifié, en Cl-C10 et un alcényle, linéaire ou ramifié, en C2-C10. [00130] Plus préférentiellement, les composés de formule générale (V) utilisés dans 35 la mise en oeuvre du procédé décrit ci-dessus sont ceux dans lesquels R3 est un alkyle linéaire en C6-C8. 26 [00131] Plus préférentiellement encore, les composés de formule générale (V) utilisés dans la mise en oeuvre du procédé décrit ci-dessus sont ceux dans lesquels R3 est choisi dans le groupe constitué par l'hexyle, l'heptyle et l'octyle. [00132] Plus préférentiellement, les composés de formule générale (V) utilisés dans 5 la mise en oeuvre du procédé décrit ci-dessus sont ceux dans lesquels R3 est l'heptyle (C7H15-)- [00133] De préférence, les composés de formule générale (V) et (VI) utilisés dans la mise en oeuvre du procédé décrit ci-dessus sont ceux dans lesquels R4, identique ou différent, est un groupe hydrocarboné divalent choisi dans le groupe constitué par le 10 méthylène, l'éthylène, le propylène et le butylène. [00134] Plus préférentiellement, les composés de formule générale (V) et (VI) utilisés dans la mise en oeuvre du procédé décrit ci-dessus sont ceux dans lesquels R4 est identique et est le propylène. [00135] Préférentiellement, les composés de formule générale (V) et (VI) utilisés 15 dans la mise en oeuvre du procédé décrit ci-dessus sont ceux dans lesquels R3 est l'heptyle, R4 est le propylène, R, identique ou différent (de préférence identique) est choisi parmi le méthyl, l'éthyle, le propyle, l'isopropyl, le n-butyl, le iso-butyl et le composé de formule (IV) utilisé dans la mise en oeuvre du procédé décrit ci-dessu est HOCH2CH(CH3)CH2OH. [00136] Des mélanges de monomères (composés de formule générale (V) et 20 composés de formule générale (VI)) peuvent être utilisés pour synthétiser le silane organofonctionnel utilisable dans les compositions de l'invention. [00137] Préférentiellement, le procédé de synthèse de l'agent de couplage silane organofonctionnel peut comprendre, en outre : - au moins une étape de traitement (b) des produits obtenus à l'étape (a) pour 25 convertir une partie des groupements mercapto bloqué, si présents dans les produits obtenus à l'étape (a), en des groupements mercapto libre (-SH) et/ou - au moins une étape de traitement (c) des produits obtenus à l'étape (a) pour convertir une partie des groupements mercapto, si présents dans les produits obtenus à l'étape (a), en des groupements mercapto bloqué et/ou 30 - au moins une étape (d) d'hydrolyse partielle des produits obtenus à l'étape (a), des produits obtenus à l'étape (b) si cette étape est mise en oeuvre dans le procédé et des produits obtenus à l'étape (c) si cette étape est mise en oeuvre dans le procédé. [00138] L'étape de traitement (b) peut, par exemple, être une étape au cours de laquelle on utilise une base forte, par exemple, Na0Et, pour éliminer les groupements 27 mercapto bloqué portés par les produits obtenus à l'étape (a) et obtenir des groupements mercapto libres portés par les produits obtenus à l'étape (a). [00139] L'étape de traitement (c) peut, par exemple, être une étape d'estérification des groupements mercapto libre par les produits obtenus à l'étape (a) à l'aide d'un acide 5 carboxylique (notamment C7H15COOH) ou d'un chlorure d'acyle (notamment C7H15C0C1) pour obtenir des groupement mercapto bloqué portés par les produits obtenus à l'étape (a). [00140] L'étape (d) d'hydrolyse partielle peut être présente lorsqu'il y a un excès d'eau par rapport aux produits et réactifs utilisés au cours des étapes (a), et éventuellement des étapes (b) et (c) si présentes. L'étape d'hydrolyse partielle permet d'obtenir les 10 composés décrits ci-dessus dans lesquels Zb =(-0-)0,5 et/ou X=OH. [00141] L'homme du métier pourra se référer notamment au document W02007/098120A2 qui décrit le procédé d'obtention de l'agent de couplage silane organofonctionnel utilisable dans les compositions de caoutchouc de l'invention. [00142] Préférentiellement l'agent de couplage silane organofonctionnel utilisable 15 dans la présente invention peut comprendre d'autres silanes organofonctionnel en plus de l'oligomère de formule (I), ces silanes étant des produits de réactions obtenus par la mise en oeuvre du procédé de synthèse décrit ci-dessus. [00143] Par exemple, l'agent de couplage silane organofonctionnel peut comprendre, en outre, au moins : 20 i. un composé dérivant de la formule générale formule (II) dans laquelle R3, R4, Zcw, X' on la même définition que dans la formule (II) et dans laquelle le groupement Zb, est remplacé par un groupement Zat avec Za ayant la même définition que le groupement X, u+t+2w= 3 avec t un nombre égal à 0, 1, 2 ou 3 et u et w ayant la même définition que dans la formule (II), 25 ii. un composé dérivant de la formule générale formule (III) dans laquelle R3, R4, Zcw, X' on la même définition que dans la formule (III) et dans laquelle le groupement Zb, est remplacé par un groupement Zat avec Za ayant la même définition que le groupement X, u+t+2w= 3 avec t un nombre égal à 0, 1, 2 ou 3 et u et w ayant la même définition que dans la formule (III), 30 iii. un dimère constitué de deux motifs mercaptosilane bloqué de formule (II), iv. un dimère constitué de deux motifs mercaptosilane de formule (III), y. un dimère constitué d'un motif de mercaptosilane bloqué (II) et d'un motif mercaptosilane de formule (III) vi. un oligomère constitué de motifs mercaptosilane bloqué de formule (II), 35 vii. un oligomère constitué de motifs mercaptosilane de formule (III). 28 [00144] Préférentiellement, le silane organofonctionnel (notamment susceptible être obtenu par le procédé précité) présente un pourcentage molaire de motifs mercaptosilane bloqué compris dans un domaine allant de 20 à 80 %, de préférence de 40 à 60 %. [00145] Préférentiellement, le silane organofonctionnel (notamment susceptible être 5 obtenu par le procédé précité) présente un pourcentage molaire de motifs mercaptosilane compris dans un domaine allant de 20 à 80 %, de préférence de 40 à 60 %. [00146] Plus préférentiellement, le silane organofonctionnel (notamment susceptible être obtenu par le procédé précité) présente un pourcentage molaire de motifs mercaptosilane bloqué compris dans un domaine allant de 50 à 55 % et le silane 10 organofonctionnel (notamment susceptible être obtenu par le procédé précité) présente un pourcentage molaire de motifs mercaptosilane compris dans un domaine allant de 45 à 50 %. [00147] Le pourcentage molaire des motifs mercaptosilane bloqué et celui des motifs mercaptosilane du silane organofonctionnel utilisable dans les compositions de l'invention 15 peut être déterminé par toute méthode bien connue de l'homme du métier, telle que par exemple la RMN. [00148] L'agent de couplage silane organofonctionnel utilisable dans les compositions de caoutchouc de l'invention est disponible commercialement auprès de Momentive. Inc sous la référence commerciale « NXT-Z45 ». 20 [00149] Dans une variante de l'invention, l'agent de couplage utilisable dans les compositions de l'invention peut comprendre majoritairement un silane organofonctionnel tel que décrit ci-dessus et un deuxième agent de couplage, de structure chimique différente de ce silane organofonctionnel. Ce second agent de couplage peut être, par exemple, un silane polysulfure. 25 [00150] Préférentiellement, dans ce mode de réalisation, l'agent de couplage utilisable dans les compositions de l'invention comprend au moins 70 % en poids d'un silane organofonctionnel tel que décrit ci-dessus par rapport au poids total des agents de couplage utilisés et un deuxième agent de couplage de structure chimique différente de ce silane organofonctionnel ; ce deuxième agent de couplage étant notamment présent à un 30 taux d'au plus 30 % en poids par rapport au poids total des agents de couplage utilisés. Ce second agent de couplage peut être, par exemple, un silane polysulfure. [00151] Les silanes polysulfures sont bien connus de l'homme du métier et sont utilisés comme agent de couplage d'une charge inorganique renforçante avec les élastomères dans des compositions de caoutchouc. 29 [00152] Les silanes polysulfurés peuvent être « symétriques » ou « asymétriques » selon leur structure particulière. De tels composés sont décrits par exemple dans les demandes W003/002648 (ou US 2005/016651) et W003/002649 (ou US 2005/016650). [00153] Conviennent en particulier, sans que la définition ci-après soit limitative, des 5 silanes polysulfurés dits « symétriques » répondant à la formule générale (VII) suivante : Z-D-Sx-D-Z (VII) dans laquelle: - x est un entier de 2 à 8 (de préférence de 2 à 5) ; 10 - les symboles D, identiques ou différents, représente un radical hydrocarboné divalent (de préférence des groupements alkylène en C1-C18 ou des groupements arylène en C6-C12, plus particulièrement des alkylènes en C1-C10, notamment en Ci-C4, en particulier le propylène) ; - les symboles Z, identiques ou différents, répondent à l'une des formules ci-après: Ra Ra Rb -Si-Ra -Si-Rb -Si-Rb I 15 Rb Rb Rb dans lesquelles: - les radicaux Ra, substitués ou non substitués, identiques ou différents entre eux, représentent un alkyle en C1-C18, un cycloalkyle en C5-C18 ou un aryle en C6-C18 (de préférence un 20 alkyle en C1-C6, un cyclohexyle ou un phényle, notamment un alkyle en C1-C4, plus particulièrement le méthyle et/ou l'éthyle). - les radicaux Rb, substitués ou non substitués, identiques ou différents entre eux, représentent un groupe alkoxyle en C1-C18 ou un cycloalkoxyle en C5-C18 (de préférence un groupe choisi parmi 25 les alkoxyles en C1-C8 et les cycloalkoxyles en C5-C8, plus préférentiellement encore un groupe choisi parmi les alkoxyles en Ci-C4, en particulier le méthoxyle et l'éthoxyle). [00154] Dans le cas d'un mélange d'alkoxysilanes polysulfurés répondant à la formule (VII) ci-dessus, notamment des mélanges usuels disponibles commercialement, la valeur 30 moyenne des « x » est un nombre fractionnaire de préférence compris entre 2 et 5, plus préférentiellement proche de 4. Mais l'invention peut être aussi avantageusement mise en oeuvre par exemple avec des alkoxysilanes disulfurés (x = 2). 30 [00155] A titre d'exemples de silanes polysulfures, on citera plus particulièrement les polysulfures (notamment di sulfures, tri sulfures ou tétrasulfures) de bis-(alkoxyl(Ci-C4)-alkyl(Ci-C4)silyl-alkyl(Ci-C4)), comme par exemple les polysulfures de bis(3-triméthoxysilylpropyl) ou de bis(3-triéthoxysilylpropyl). Parmi ces composés, on 5 utilise en particulier le tétrasulfure de bis(3-triéthoxysilylpropyl), en abrégé TESPT, de formule [(C2H50)3Si(CH2)3S212 ou le disulfure de bis-(triéthoxysilylpropyle), en abrégé TESPD, de formule [(C2H50)3Si(CH2)3S]2. On citera également à titre d'exemples préférentiels les polysulfures (notamment di sulfures, trisulfures ou tétrasulfures) de bis-(monoalkoxyl(Ci-C4)-dialkyl(Ci-C4)silylpropyl), plus particulièrement le tétrasulfure 10 de bis-monoéthoxydiméthylsilylpropyl tel que décrit dans la demande de brevet WO 02/083782 (ou US 2004/132880). [00156] Préférentiellement, l'agent de couplage utilisé dans les compositions de l'invention consiste en un silane organofonctionnel comprenant au moins un oligomère de formule générale (I) tels que décrit ci-dessus ou en un mélange de silanes 15 organofonctionels tels que décrit ci-dessus. [00157] Dans les compositions de caoutchouc conforme à l'invention, le taux d'agent de couplage est préférentiellement compris dans un domaine allant de 1 à 20 pce, de 1 à 15 pce, plus préférentiellement de 3 à 14 pce. [00158] Ces compositions de caoutchouc de l'invention peuvent optionnellement 20 également contenir, en complément des agents de couplage précités, des activateurs de couplage, des agents de recouvrement des charges inorganiques ou plus généralement des agents d'aide à la mise en oeuvre susceptibles de manière connue, grâce à une amélioration de la dispersion de la charge dans la matrice de caoutchouc et à un abaissement de la viscosité des compositions, d'améliorer leur faculté de mise en oeuvre à l'état cru, ces 25 agents étant par exemple des silanes hydrolysables tels que des alkylalkoxysilanes, des polyols, des acides gras, des polyéthers, des amines primaires, secondaires ou tertiaires, des polyorganosiloxanes hydroxyles ou hydrolysables. Résine hydrocarbonée [00159] Les compositions de l'invention comprennent au moins une résine 30 hydrocarbonée spécifique. [00160] Cette résine hydrocarbonée est composée majoritairement de monomères choisis dans le groupe constitué par le cyclopentadiène, le diclyopentadiène, le méthylcyclopentadiène et les mélanges de ces monomères. Cette résine peut être éventuellement hydrogénée. 31 [00161] La résine hydrocarbonée est de préférence une résine hydrocarbonée plastifiante. [00162] De manière connue de l'homme du métier, la dénomination « résine plastifiante » est réservée dans la présente demande, par définition, à un composé qui est 5 d'une part solide à température ambiante (23°C) (par opposition à un composé plastifiant liquide tel qu'une huile), d'autre part compatible (c'est-à-dire miscible au taux utilisé, typiquement supérieur à 5 pce) avec la composition de caoutchouc à laquelle il est destiné, de manière à agir comme un véritable agent diluant. [00163] Les résines hydrocarbonées sont des polymères bien connus de l'homme du 10 métier, miscibles par nature dans les compositions d'élastomère(s) diénique(s) lorsqu'elles sont qualifiées en outre de « plastifiantes ». Elles ont été décrites par exemple dans l'ouvrage intitulé "Hydrocarbon Resins" de R. Mildenberg, M. Zander et G. Collin (New York, VCH, 1997, ISBN 3-527-28617-9) dont le chapitre 5 est consacré à leurs applications, notamment en caoutchouterie pneumatique (5.5. "Rubber Tires and 15 Mechanical Goods"). Elles peuvent être aliphatiques, aromatiques ou encore du type aliphatique/aromatique c'est-à-dire à base de monomères aliphatiques et/ou aromatiques. Elles peuvent être naturelles ou synthétiques, à base ou non de pétrole (si tel est le cas, connues aussi sous le nom de résines de pétrole). Elles sont préférentiellement exclusivement hydrocarbonées, c'est-à-dire qu'elles ne comportent que des atomes de 20 carbone et d'hydrogène. [00164] La demanderesse a découvert que parmi les résines hydrocarbonées plastifiantes, que les résines composées majoritairement de monomères choisis dans le groupe constitué par le cyclopentadiène, le diclyopentadiène, le méthylcyclopentadiène et les mélanges de ces monomères utilisées en association avec l'agent de couplage silane 25 organofonctionnel tel que décrit précédemment permettaient de façon étonnante d'obtenir des compositions de caoutchouc dont la résistance au roulement était améliorée sans que l'adhérence sur sol mouillé ne soit pénalisée. Ces compositions présentent également l'avantage d'avoir une adhérence sur sol enneigé améliorée. [00165] Lorsqu'on on fait référence à un « monomère majoritaire » au sein d'une 30 résine hydrocarbonée, on entend au sens de la présente invention que ce monomère est majoritaire parmi les monomères formant la résine, c'est-à-dire que c'est celui qui représente la plus grande fraction, en masse, parmi les monomères formant la résine. Ainsi, par exemple, une résine hydrocarbonée majoritairement composée de monomères cyclopentadiène est une résine dans laquelle les monomères cyclopentadiène représentent 35 la plus grande quantité en masse, parmi tous les monomères composants cette résine hydrocarbonée. De la même manière, une résine hydrocarbonée composée majoritairement 32 de monomères choisis dans le groupe constitué par le cyclopentadiène, le diclyopentadiène, le méthylcyclopentadiène et les mélanges de ces monomères est une résine hydrocarbonée dans laquelle la somme des monomères choisis dans le groupe constitué par le cyclopentadiène, le diclyopentadiène, le méthylcyclopentadiène et les 5 mélanges de ces monomères représente le plus grand nombre en masse parmi tous les monomères composant ladite résine. Dit autrement, un « monomère majoritaire » est un monomère qui représente la fraction massique la plus grande dans la résine. Au contraire, un « monomère minoritaire » est un monomère qui ne représente pas la fraction massique la plus grande dans la résine. 10 [00166] Préférentiellement, la résine hydrocarbonée, éventuellement hydrogénée, comprend au moins 50 % en masse (> 50% en masse) de monomères choisis dans le groupe constitué par le cyclopentadiène, le diclyopentadiène, le méthylcyclopentadiène et les mélanges de ces monomères par rapport à la masse totale de l'ensemble des monomères constituant ladite résine. 15 [00167] De préférence, la résine hydrocarbonée, éventuellement hydrogénée peut comprendre, en outre, à titre minoritaire, des monomères aromatiques et/ou des monomères aliphatiques. [00168] Préférentiellement, la résine hydrocarbonée, éventuellement hydrogénée comprend au plus 50 % en masse ( Tableau I CP1 CP2 CP3 CP4 CP5 CP6 CP7 CP8 Elastomère (1) 100 100 100 100 100 100 100 100 Charge inorganique 130 130 130 130 130 130 130 130 renforçante (2) Agent de couplage (3) 11 (-) 11 (-) 11 (-) 11 (-) Agent de couplage (4) (-) 11 (-) 11 (-) 11 (-) 11 Résine 1 (5) 88 88 (-) (-) (-) (-) (-) (-) Résine 2 (5) (-) (-) 88 88 (-) (-) (-) (-) Résine 3 (5) (-) (-) (-) (-) 88 88 (-) (-) Résine 4 (5) (-) (-) (-) (-) (-) (-) 88 88 Noir de Carbone (6) 4 4 4 4 4 4 4 4 Antioxydant (7) 6 6 6 6 6 6 6 6 Cire anti-ozone 2,85 2,85 2,85 2,85 2,85 2,85 2,85 2,85 DPG (8) 2,4 2,4 2,4 2,4 2,4 2,4 2,4 2,4 Acide stéarique (9) 3 3 3 3 3 3 3 3 ZnO (10) 0,9 0,9 0,9 0,9 0,9 0,9 0,9 0,9 Accélérateur (11) 2,3 2,3 2,3 2,3 2,3 2,3 2,3 2,3 Soufre soluble 0,7 0,7 0,7 0,7 0,7 0,7 0,7 0,7 (1) Copolymère de styrène-butadiène fonctionnel aminoalcoxysilane en milieu de chaîne ayant une température de transition vitreuse égale à - 88°C, la microstructure de ce copolymère est déterminée par la méthode NIR. Le taux de motifs 1,2 est de 12,7 % 5 par rapport aux unités butadiène. Le taux massique de styrène est de 2,1 %; ce copolymère est synthétisé selon le procédé décrit dans le document W02017/060395 ; (2) Silice « Zeosil 1165 MP » de la société Solvay type « HDS »; sa surface spécifique BET est de 160 m2/g ; 10 (3) Agent de couplage silane polysulfure bis(triéthoxysilylpropyl)tétrasulfide commercialisé sous la référence « 5i69» de la société Evonik - Degussa ; (4) Agent de couplage silane organofonctionnel mercapto/mercapto bloqué commercialisé sous la référence « NXT-Z45 » par Momentive Inc, (5) Résines 1 à 4 : voir tableau II ci-dessous ; 15 (6) Noir de carbone de grade ASTM N234 commercialisé par Cabot; (7) N-(1,3-diméthylbuty1)-N'-phényl-p-phénylènediamine (Santoflex 6-PPD) de la société Flexsys et 2,2,4-triméthy1-1,2-dihydroquinoline (TMQ) ; (8) Diphénylguanidine « Perkacit DPG » de la société Flexsys ; 41 (9) Stéarine « Pristerene 4931» de la société Uniqema ; (10) Oxyde de zinc de grade industriel - société Umicore ; (11) N-cyclo hexy1-2-b enzothiazol-sulfénami de (« Santocure CB S » de la société Flexsys). [00210] Les résines utilisées dans les compositions CP1 à CP8 sont présentées dans 5 le tableau 2 ci-dessous. Tableau II Résine Nom Fabricant résine Nature Point de Tg Mn Mw Ip Taux de commercial chimique Ramollissement (°C) Wmol g/mol protons (°C) aromatiques Résine « Kristalex F85 » Eastman Chemical alpha- 83 37 656 1147 1,75 52 1 méthylstyrène et styrène Résine « Piccolyte S135» Pinova Terpènes (beta- pinène) 135 87 1245 2368 1,9 4 2 Résine « Neopolymer L-90» Nisseki Aromatique coumaroneindène 98 48 735 1164 1,72 38 3 Résine « PR-383 » Exxon Mobil DCDP 100 51 490 805 1,65 10 4 Les résines ont été analysées avec les méthodes décrites au paragraphe 1 Méthodes de mesure utilisées 43 [00211] Le tableau III donne les propriétés après cuisson, environ 40 min à 150°C des compositions CP1 à CP8. Tableau III CP1 CP2 CP3 CP4 CP5 CP6 CP7 CP8 Tan (6)ina' a 100 95 122 116 110 119 79 68 23°C (base 100) Tan(8)_20cr 100 90 58 53 92 72 149 140 (base 100) G*-20°C (en 100 105 171 185 122 137 74 69 base 100) 5 [00212] L'examen du tableau III montre que parmi toutes les compositions comprenant un agent de couplage silane polysulfure (compositions CP3 et CP5 non conformes à l'invention), seule la composition CP7 non conforme à l'invention et comprenant la résine DCPD permet d'améliorer à la fois la résistance au roulement, l'adhérence sur sol mouillé et l'adhérence sur sol enneigé par rapport à la composition 10 témoin CP1. [00213] On observe également que parmi toutes les compositions comprenant un agent de couplage silane organofonctionnel mercapto/mercapto bloqué (compositions CP2, CP4 et CP6 non conformes), seule composition CP8 conforme à l'invention et comprenant la résine DCPD permet d'améliorer à la fois la résistance au roulement, l'adhérence sur sol 15 mouillé et l'adhérence sur sol enneigé par rapport à la composition témoin CP1. [00214] De plus, manière surprenante, on constate que la composition CP8 conforme à l'invention combinant la présence de l'agent de couplage silane organofonctionnel mercapto/mercapto bloqué et de la résine DCPD présente une amélioration des performances résistance au roulement (amélioration de -32) et d'adhérence sur sol enneigé 20 (amélioration de -31) supérieure à l'addition des effets de la résistance au roulement et de l'effet adhérence sur sol enneigé de la composition CP2 par rapport à la composition CP1 (résistance roulement :-5 et adhérence sur sol enneigé : +5) et de ceux de la composition CP7 par rapport à CP1 (résistance au roulement :-21 et adhérence sur sol enneigé : -26). On constate ainsi une véritable synergie sur l'effet du choix de l'agent de couplage silane 44 organofonctionnel mercapto/mercapto bloqué et de la résine DCDP au sein d'une même composition pour les deux propriétés précitées. [00215] On remarque, de plus, également de façon étonnante, que la composition CP8 conforme à l'invention présente des propriétés améliorées de résistance au roulement 5 et d'adhérence sur sol enneigés vis-à-vis de toutes les compositions et en particulier vis-à- vis de la composition CP7 non conforme à l'invention sans que soit pénalisée l'adhérence sur le sol mouillé. En effet, on constate que la composition CP8 conforme à l'invention présente une performance d'adhérence sur sol mouillé améliorée par rapport aux autres compositions non conformes, REVENDICATIONS1. Composition de caoutchouc à base d'au moins: - un élastomère diénique; -une charge inorganique renforçante; - un agent de couplage de la charge inorganique renforçante avec l'élastomère diénique, ledit agent de couplage étant un silane organofonctionnel comprenant au moins un oligomère ayant au moins un motif mercaptosilane bloqué et au moins un motif mercaptosilane, l'oligomère répondant à la formule générale (I) suivante : (A)p(B)q (I) dans laquelle A est un symbole représentant un motif mercaptosilane bloqué répondant à la formule générale (II) Zcw I R3-C-S-R4-Si 0 ( Zby Il )1LI (H) - B est un symbole représentant un motif mercaptosilane répondant à la 20 formule générale (III) Zcw HS-R4-Si Zby )I(L, (III) 25 avec dans les formules (II) et (III) : 0 R3 représente un groupement choisi parmi l'atome d'hydrogène, un alkyle, linéaire ou ramifié, en C1-C18 et un alcényle, linéaire ou ramifié, en C2-C18, 30 o chaque R4, identique ou différent, représente un groupement divalent hydrocarboné saturé, linéaire ou ramifié, en C1-C6, o Zb forme une structure de pontage entre un atome de silicium d'un motif et un atome de silicium d'un autre motif, ces motifs pouvant être identiques ou différents, et est choisi dans 35 le groupe constitué par (-0-)o,5 et [-O(R°CR°)f0-]0,5 avec R°, identique ou différent, représente un groupement choisi 46 parmi l'atome d'hydrogène, le méthyle, l'éthyle et le propyle et fun nombre compris dans un domaine allant de 2 à 15, o chaque Zc, identique ou différent, forme une structure cyclique avec l'atome de silicium d'un motif et est 5 avec R° et f tels que définis précédemment, o chaque X, identique ou différent, est choisi dans le groupe constitué par un atome d'hydrogène, un groupement hydroxyle, un groupement alkyle en C1-C6, un groupement 10 alcoxyle en Cl-C6 et un groupement HO(R°CR°)f0- avec Ro et f tels que définis précédemment, o avec u+v+2w=3 avec u est un nombre égal à 0, 1, 2 ou 3, v est un nombre égal à 1, 2 ou 3 et w est un nombre égal à 0 ou 1, 15 - P est un nombre compris dans un domaine allant de 1 à 20, - est un nombre compris dans un domaine allant de 1 à 20, et - une résine hydrocarbonée composée majoritairement de monomères choisis dans le groupe constitué par le cyclopentadiène, le dicyclopentadiène, le méthylcyclopentadiène et les mélanges de ces derniers ; et - un système de réticulation. 2. Composition de caoutchouc selon la revendication 1, dans laquelle le groupement R3 de la formule (II) est choisi parmi l'atome d'hydrogène, un alkyle, linéaire ou ramifié, en Cl-C10 et un alcényle, linéaire ou ramifié, en C2-C10. 3. Composition de caoutchouc selon la revendication 2, dans laquelle le groupement R3 de la formule (II) est choisi dans le groupe constitué par l'hexyle, l'heptyle et l'octyle. 4. Composition de caoutchouc selon la revendication 3, dans laquelle le groupement R3 de la formule (II) est l'heptyle (C7H15-). 5. Composition de caoutchouc selon l'une quelconque des revendications 1 à 4, dans laquelle chaque groupement R4 des formules (II) et (III), identique ou différent, est un groupe hydrocarboné divalent choisi dans le groupe constitué par le méthylène, l'éthylène, le propylène et le butylène. 6. Composition de caoutchouc selon la revendication 5, dans laquelle chaque groupement R4 des formules (II) et (III) est identique et est le propylène. 7. Composition de caoutchouc selon l'une quelconque des revendications 1 à 6, dans laquelle le groupement Zb des formules (II) et (III) forme une structure de pontage entre un atome de silicium d'un motif et un atome de silicium d'un autre motif, ces motifs 47 pouvant être identiques ou différents, et est choisi dans le groupe constitué par (-0-)o,5 , [-OCH2CH2CH20-]0,5, [-OCH2CH2CH2CH20-]0,5 et [-OCH2CH(CH3)CH20-]0,5 8. Composition de caoutchouc selon la revendication 7, dans laquelle le groupement Zb des formules (II) et (III) forme une structure de pontage entre un atome de silicium 5 d'un motif et un atome de silicium d'un autre motif, ces motifs pouvant être identiques ou différents, et est choisi dans le groupe constitué par (-0-)0,5 ou [-OCH2CH(CH3)CH20-]o,5 9. Composition de caoutchouc selon l'une quelconque des revendications 1 à 8, dans laquelle chaque groupement Z' des formules (II) et (III), identique ou différent, forme une structure cyclique avec l'atome de silicium et est choisi dans le groupe constitué par 10 [-OCH2CH2CH20-]0,5, [-OCH2CH2CH2CH20-]0,5 et [-OCH2CH(CH3)CH20-]0,5. 10. Composition de caoutchouc selon l'une quelconque des revendications 1 à 9, dans laquelle chaque groupement X des formules (II) et (III), identique ou différent est choisi dans le groupe constitué par l'hydroxyle, le méthoxy, l'éthoxy, le méthyle, l'éthyle, le 3- hydroxypropoxy, le 3-hydroxy-2-méthylpropoxy, et le 4-hydoxybut-1-oxy. 15 11. Composition de caoutchouc selon l'une quelconque des revendications 1 à 10, dans laquelle l'agent de couplage silane organofonctionnel est susceptible d'être obtenu à partir d'un procédé de synthèse comprenant au moins une étape (a) de réaction de transestérification : - d'un composé diol de formule générale (IV) : 20 OH(R°CR°)f0H (IV) dans laquelle R°, identique ou différent, représente un groupement choisi parmi l'atome d'hydrogène, le méthyle, l'éthyle, le propyle, et fun nombre allant de 2 à 15, 25 - avec au moins un composé mercaptosilane bloqué de formule générale (V) : (R0)3SiR4SC(=0)R3 (V) dans laquelle R, identique ou différent, représente un groupement alkyle linéaire en C1-C6, R3 représente un groupement choisi parmi l'atome d'hydrogène, un alkyle, 30 linéaire ou ramifié, en C1-C18 et un alcényle, linéaire ou ramifié, en C2-C18, R4 représente un groupement divalent hydrocarboné saturé, linéaire ou ramifié, en Cl-C6 ; et - avec au moins un composé mercaptosilane de formule générale (VI) : (R0)3SiR4SH 35 (VI) 48 dans laquelle R représente un groupement alkyle linéaire en C1-C6, R4 représente un groupement divalent hydrocarboné saturé, linéaire ou ramifié, en C1-C6. 12. Composition de caoutchouc selon l'une quelconque des revendications 1 à 11, dans laquelle le silane organofonctionnel présente un pourcentage molaire de motifs 5 mercaptosilane bloqué compris dans un domaine allant de 20 à 80%, de préférence de 40 à 60 % en mol. 13. Composition de caoutchouc selon l'une quelconque des revendications 1 à 12, dans laquelle le silane organofonctionnel présente un pourcentage molaire de motifs mercaptosilane compris dans un domaine allant de 20 à 80%, de préférence de 40 à 60 % 10 en mol. 14. Composition de caoutchouc selon la revendication 13, dans laquelle le silane organofonctionnel présente un pourcentage molaire de motifs mercaptosilane bloqué compris dans un domaine allant de 50 à 55 % en mol un pourcentage molaire de motifs mercaptosilane compris dans un domaine allant de 45 à 50 % en mol. 15 15. Composition de caoutchouc selon l'une quelconque des revendications 1 à 14, dans laquelle la résine hydrocarbonée a une masse moléculaire moyenne en nombre Mn comprise dans un domaine allant de 200 à 2000 g/mol, de préférence de 200 à 600 g/mol. 16. Composition de caoutchouc selon l'une quelconque des revendications 1 à 15, dans laquelle la résine hydrocarbonée a un indice de polymolécularité (Ip) inférieur ou égal à 2, 20 de préférence inférieur ou égal 1,8, de préférence inférieur ou égal à 1,7. 17. Composition de caoutchouc selon l'une quelconque des revendications 1 à 16, dans laquelle la résine hydrocarbonée a une température de transition vitreuse supérieure ou égale à 30°C, de préférence allant de 30°C à 80°C. 18. Composition de caoutchouc selon l'une quelconque des revendications 1 à 17, dans 25 laquelle la résine hydrocarbonée est également composée minoritairement de monomères aromatiques. 19. Composition de caoutchouc selon la revendication 18, dans laquelle le taux de protons aromatiques de la résine hydrocarbonée est compris dans un domaine allant de 1 à 20 %, de préférence de 2 à 15%, plus préférentiellement encore de 2 à 10%. 30 20. Composition de caoutchouc selon l'une quelconque des revendications 1 à 19, dans laquelle le taux de résine hydrocarbonée est compris dans un domaine allant de 15 à 150 pce, de préférence de 25 à 120 pce, plus préférentiellement de 30 à 115 pce. 49 21. Composition de caoutchouc selon l'une quelconque des revendications 1 à 20, dans laquelle le taux de charge inorganique renforçante est compris dans un domaine allant de 5 à 200 pce, de préférence de 40à 160 pce. 22. Composition de caoutchouc selon l'une quelconque des revendications 1 à 21, dans 5 laquelle la charge inorganique renforçante comprend au moins une silice. 23. Composition de caoutchouc selon l'une quelconque des revendications 1 à 22, comprenant en outre du noir de carbone. 24. Composition de caoutchouc selon l'une quelconque des revendications 1 à 23, dans lequel l'élastomère diénique est choisi dans le groupe constitué par les polybutadiènes, le 10 caoutchouc naturel, les polyisoprènes de synthèse, les copolymères de butadiène, les copolymères d'isoprènes et les mélanges de ces élastomères. 25. Composition de caoutchouc selon la revendication 24, laquelle l'élastomère diénique est choisi dans le groupe constitué par les polybutadiènes, les copolymères de butadiène-styrène, les copolymères d'isoprène-butadiène, les copolymères d'isoprène- 15 styrène, les copolymères d'isoprène-butadiène-styrène et les mélange de ces copolymères. 26. Composition de caoutchouc selon l'une quelconque des revendications 1 à 25, dans laquelle l'élastomère diénique est un élastomère fonctionnalisé. 27. Composition selon la revendication 26, dans laquelle l'élastomère diénique fonctionnalisé comprend au moins une fonction polaire comprenant au moins un atome 20 d'oxygène. 28. Composition selon la revendication 27, dans laquelle la fonction polaire est choisie dans le groupe constitué par le silanol, les alcoxysilanes porteurs ou non d'un groupement amine, l'époxyde, les éthers, les esters, les acides carboxyliques et l'hydroxyle. 29. Composition selon la revendication 28, dans laquelle l'élastomère diénique 25 fonctionnalisé comporte une fonction polaire qui est un silanol. 30. Composition selon la revendication 28, dans laquelle l'élastomère diénique fonctionnalisé comporte une fonction polaire qui est un alcoxysilane porteur ou non d'un groupement amine. 31. Composition selon la revendication 30, dans laquelle l'alcoxysilane porteur ou non 30 d'un groupement amine se situe dans la chaîne principale de l'élastomère diénique fonctionnalisé. 32. Composition selon l'une quelconque des revendications 26 à 31, dans laquelle l'élastomère diénique fonctionnalisé présente une température de transition vitreuse Tg inférieure ou égale à -40°C, de préférence comprise dans un domaine allant 50 de -110°C à -40°C, plus préférentiellement comprise dans un domaine allant de -110°C à -60°C, plus préférentiellement encore comprise dans un domaine allant de -110°C à -80°C. 33. Article semi-fini pour pneumatique comprenant au moins une composition définie 5 selon l'une quelconque des revendications 1 à 32. 34. Pneumatique comprenant au moins une composition définie selon l'une quelconque des revendications 1 à 32.